(57)【特許請求の範囲】
【請求項１】
ブラシ毛が合成繊維から形成される化粧用ブラシであって、該ブラシ毛は、無機系抗菌剤を含有する合成繊維を、該ブラシ毛１００重量部中に２０重量部以上含み、該無機系抗菌剤を含有する合成繊維は、その１００重量部中に、無機系抗菌剤が０．０２〜３重量部含有されてなることを特徴とする抗菌性化粧用ブラシ。
【請求項２】
前記無機系抗菌剤の含有量が０．０５〜２重量部である請求項１記載の抗菌性化粧用ブラシ。
【請求項３】
前記無機系抗菌剤の平均粒子径が１０μｍ以下である請求項１又は２記載の抗菌性化粧用ブラシ。
【請求項４】
前記無機系抗菌剤の平均粒子径が０．１μｍ以上５μｍ以下である請求項１又は２記載の抗菌性化粧用ブラシ。
【請求項５】
前記合成繊維がポリブチレンテレフタレートからなる繊維である請求項１乃至４記載のいずれかの抗菌性化粧用ブラシ。
【請求項６】
ブラシ毛が合成繊維から形成される化粧用ブラシを製造する方法であって、
前記ブラシ毛１００重量部中に、無機系抗菌剤を含有した合成繊維を２０重量部以上含ませるとともに、
前記無機系抗菌剤を含有した合成繊維を、熱可塑性樹脂から選ばれる一種の樹脂７０〜９９重量部に、無機系抗菌剤の３０〜１重量部を配合し、溶融して分散させた後、押し出し成形によってマスターバッチを製造し、ついで、熱可塑性の原料樹脂に前記マスターバッチを配合して、溶融，分散させ、この後、紡糸することによって製造し、
前記原料樹脂に前記マスターバッチを配合する際には、前記マスターバッチを、得られる合成繊維１００重量部中に、前記無機系抗菌剤の０．０２〜３重量部が含有されるように、前記原料樹脂に配合するようにしたことを特徴とする抗菌性化粧用ブラシの製造方法。
【請求項７】
前記無機系抗菌剤の０．０５〜２重量部が含有されるように、前記マスターバッチを配合するようにしたことを特徴とする請求項６記載の抗菌性化粧用ブラシの製造方法。
【請求項８】
前記無機系抗菌剤の平均粒子径が１０μｍ以下である請求項６又は７記載の抗菌性化粧用ブラシの製造方法。
【請求項９】
前記無機系抗菌剤の平均粒子径が０．１μｍ以上５μｍ以下である請求項６又は７記載の抗菌性化粧用ブラシの製造方法。
【請求項１０】
前記マスターバッチの樹脂と原料樹脂とを同じ樹脂としたことを特徴とする請求項６乃至９記載のいずれかの抗菌性化粧用ブラシの製造方法。
【請求項１１】
前記マスターバッチの樹脂及び原料樹脂をポリブチレンテレフタレート樹脂としたことを特徴とする請求項１０記載の抗菌性化粧用ブラシの製造方法。
【発明の詳細な説明】
【技術分野】
【０００１】
本発明は、抗菌性を有する化粧用ブラシ及びその製造方法に関する。
【背景技術】
【０００２】
これまで、化粧用ブラシのブラシ毛には一般的に獣毛が使用されているが、動物愛護や地球生態保護などの観点から、次第にその入手が困難になりつつある。そこで、現在、このような獣毛に代わる素材として合成繊維を用いる試みが行われている。
【０００３】
一方、社会の健康，清潔志向の高まりにつれ、日用品，台所用品，浴用品，トイレ周り用品，家電製品等の広い分野で抗菌性を付与する試みが行われている。
【０００４】
合成繊維をブラシ毛として用いた化粧用ブラシにおいても、有機系抗菌剤をブラシ毛の表面に吸着、浸透または反応させることにより付着させて抗菌性を付与する試みが行われている。
【０００５】
このような抗菌性を有する化粧用ブラシの製造方法として、従来、獣毛及び／又は合成繊維からなるブラシ毛を有機系抗菌剤の溶液に浸漬等して、ブラシ毛の表面に有機系抗菌剤を付着させる方法が知られている（特開２００２−２２３８５７号公報、特開２００５−３２３９５３号公報、特開２００６−１４１９９１号公報及び特開２００６−３４６４９３号公報参照）。この方法は種々の形態の化粧用ブラシに、浸漬等の簡単な加工を施すだけで抗菌性を付与することができるので、非常に簡便に抗菌性を備えた化粧用ブラシを得ることができる。
【０００６】
また、特開平９−２３９２５号公報には無機系抗菌剤を含有する合成繊維と天然獣毛との混合毛を用いた化粧用ブラシが提案されている。
【０００７】
【特許文献１】特開２００２−２２３８５７号公報
【特許文献２】特開２００５−３２３９５３号公報
【特許文献３】特開２００６−１４１９９１号公報
【特許文献４】特開２００６−３４６４９３号公報
【特許文献５】特開平９−２３９２５号公報
【発明の開示】
【発明が解決しようとする課題】
【０００８】
ところが、上述した有機系抗菌剤を付着させる方法では、有機系抗菌剤で表面処理した直後こそ、効果的な抗菌性が発現されるものの、抗菌性の持続性が不十分であるという問題があった。即ち、化粧用ブラシの使用を繰返すと、付着された抗菌剤が溶出脱離して、表面における抗菌剤の濃度が低下し、このため、抗菌性が発現されなくなるのである。また有機系抗菌剤には素肌の荒れを引き起こす等、安全面においても問題があった。
【０００９】
また、化粧用ブラシを清潔に保つためには、使用後に洗浄することが望ましいが、獣毛を用いたブラシの場合には、獣毛の水離れ性が劣っているために、洗浄後の乾燥に時間がかかるという欠点があった。
【００１０】
このため、一般的には、使用後に化粧料を拭き取る程度のことしかなされておらず、とても、使用者の満足できる清潔感が得られていないのが現状であった。
【００１１】
本発明は以上の実情に鑑みなされたものであり、地球生態環境を保護しつつ、衛生的且つ安全で、しかも長期に亘って抗菌性が発現される化粧用ブラシの提供を、その目的とする。
【課題を解決するための手段】
【００１２】
上記課題を解決するための本発明は、ブラシ毛が合成繊維から形成される化粧用ブラシであって、該ブラシ毛は、無機系抗菌剤を含有する合成繊維を、該ブラシ毛１００重量部中に２０重量部以上含み、該無機系抗菌剤を含有する合成繊維は、その１００重量部中に、無機系抗菌剤が０．０２〜３重量部含有されてなることを特徴とする抗菌性化粧用ブラシに係る。
【００１３】
無機系抗菌剤を含有する合成繊維は、熱可塑性樹脂から選ばれる一種の樹脂７０〜９９重量部に、無機系抗菌剤の３０〜１重量部を配合し、溶融して分散させた後、押し出し成形によってマスターバッチを製造し、ついで、熱可塑性の原料樹脂に前記マスターバッチを配合して、溶融，分散させ、この後、紡糸することによって製造され、前記マスターバッチの配合にあたっては、合成繊維１００重量部中に、無機系抗菌剤の０．０２〜３重量部が含有されるように、前記マスターバッチが配合される。
【００１４】
尚、前記無機系抗菌剤の含有量は０．０５〜２重量部であるのがより好ましい。また、前記無機系抗菌剤の平均粒子径は１０μｍ以下であるのが好ましく、０．１μｍ以上５μｍ以下がより好ましい。
【００１５】
また、前記マスターバッチの樹脂と原料樹脂とは、これらが同じ樹脂であるのが好ましく、最も好ましいのはポリブチレンテレフタレート樹脂である。
【発明の効果】
【００１６】
上記のように、本発明に係る抗菌性化粧用ブラシは、無機系抗菌剤を内部に含有する合成繊維を２０重量部以上含んで形成される。無機系抗菌剤は安全性に優れており、特に、荒れ等の皮膚に対する問題を引き起こさないという利点を有する。
【００１７】
また、合成繊維から構成されているため、獣毛を含むブラシ毛からなる従来の化粧用ブラシに比べて乾燥速度が速く、このため、使用後に洗浄しても迅速に乾燥するので、使用者は何らためらうことなく使用後の洗浄を行なうことができ、化粧用ブラシを常に清浄な状態に保つことができる。
【００１８】
また、無機系抗菌剤はブラシ毛の内部に含有されているので、ブラシ毛表面に付着した有機系抗菌剤のように容易に溶出することがなく、ブラシ毛中に内包された無機系抗菌剤から抗菌性金属イオンが緩やかに徐放されるだけであるので、洗浄を繰返しても、洗浄によって除去できなかった人間の皮膚由来の常在菌や、ブラシの保存中に付着した落下菌に対して、長期に亘って抗菌性を持続させることができる。
【００１９】
また、無機系抗菌剤は耐熱性に優れており、熱可塑性樹脂に混合し高温で溶融紡糸しても変質しないので、その抗菌効果を失活させずに合成繊維（ブラシ毛）に練り込むことができる。
【発明を実施するための最良の形態】
【００２０】
本発明に係る抗菌性化粧用ブラシのブラシ毛は、合成繊維からなり、無機系抗菌剤を合成繊維の原料樹脂に配合し、これを繊維化した無機抗菌剤含有の合成繊維を少なくとも含んで構成される。
【００２１】
ブラシ毛となる合成繊維としては、ポリエチレンテレフタレート，ポリブチレンテレフタレート，ポリプロピレンテレフタレート，ポリナフタレンテレフタレート等のポリエステル系繊維、ポリエステル・エーテルブロック共重合等のポリエステルエラストマー系繊維、ポリエチレン，ポリプロピレン等のポリオレフィン系繊維、ナイロン６，ナイロン１２，ナイロン１０，ナイロン１７，ナイロン４６，ナイロン６６，ナイロン６９，ナイロン６１２，ナイロン６１０等のポリアミド（ナイロン）系繊維、ポリアクリロニトリル，ポリモダアクリル等のアクリル系繊維を挙げることができる。
【００２２】
そして、無機抗菌剤含有の合成繊維は、当該合成繊維が、ポリエステル系繊維，ポリオレフィン系繊維やポリアミド（ナイロン）系繊維等の熱可塑性樹脂から製造される繊維である場合には、溶融状態にある原料樹脂に所定量の無機系抗菌剤を配合，分散させ、分散させた原料樹脂から溶融紡糸法によって製造される。
【００２３】
また、無機系抗菌剤を原料樹脂に配合，分散させる手法としては、まず、前記熱可塑性樹脂から選ばれる一種の樹脂７０〜９９重量部に、無機系抗菌剤の３０〜１重量部を配合し、溶融して分散させた後、押し出し成形によってチップ状のマスターバッチを製造し、次に、所望の原料樹脂に前記マスターバッチを適宜量配合して、溶融，分散させるという手法をとるのが好ましい。
【００２４】
その際、マスターバッチの樹脂と原料樹脂とは、これらが同じ樹脂であるのが好ましい。これは、同一の樹脂である場合には、マスターバッチの樹脂と原料樹脂との混合性が良く、無機系抗菌剤が全体的に均一に分散するが、異なる樹脂の場合には、マスターバッチの樹脂と原料樹脂との混合性が必ずしも良くない（相溶性が良くない）からであり、このため無機系抗菌剤を均一に分散させることができず、得られた繊維の抗菌性の持続性が劣るという問題があり、また、分散性が悪いために、紡糸時に糸切れを生じ易いという問題があるからである。
【００２５】
尚、アクリル系繊維の場合には、樹脂を溶解した原液に所定量の無機系抗菌剤を配合，分散させ、溶液紡糸法によって製造される。
【００２６】
また、これら各種樹脂から成る合成繊維のうち、ポリブチレンテレフタレートからなる繊維が、柔らかい使用感が得られて好ましい。
【００２７】
また、柔らかい使用感を得るには、前記合成繊維の繊維径は０．２ｍｍ以下であるのが好ましい。
【００２８】
さらに、使用用途に適した使用感を発現させるためには、異なる繊維径の合成繊維を複数混ぜて使用するとよい。
【００２９】
また、前記合成繊維は、これを、異なる分子量又は種類の樹脂をＳｉｄｅ  Ｂｙ  ＳｉｄｅやＳｈｅａｔｈ−Ｃｏｒｅ型に配置した複合繊維としても良い。内側と外側を別種の樹脂から構成したＳｈｅａｔｈ−Ｃｏｒｅ型の場合、抗菌性の発現に高い効果を示す外側の樹脂にのみ無機系抗菌剤を配合すると経済的に有利である。また、前記合成繊維は、その断面がＹ孔，Ｗ字型，三角中空，星型形等の所謂「異形断面糸」であっても良い。
【００３０】
また、化粧用ブラシのソフトな使用感を高め、且つ液体，エマルジョン，クリーム，ジェル，ゲル，泡，粉体等の化粧料のブラシへの含み性を向上させる為に、繊維にクリンプをつけたり、繊維の先端を分割したり、先端を細くしたテーパー状にしたりする化学処理によって、後加工を施しても良い。
【００３１】
前記無機系抗菌剤としては、銀，亜鉛，銅の一種若しくは２種以上の抗菌性金属を無機化合物に担持させたものを用いることができる。担持体としては、ゼオライト，アパタイト，リン酸ジルコニウム，酸化チタン，シリカゲル，アルミニウム硫酸塩水酸化物，燐酸カルシウム，珪酸カルシウム等を挙げることができる。また、リン酸系，硼酸系，珪酸系の各系ガラスの一種若しくは２種以上をガラス形成成分としたガラスに、銀，亜鉛，銅の一種若しくは２種以上の抗菌性金属を含有せしめたガラス質抗菌剤も無機系抗菌剤として用いることができる。当然、抗菌性金属を担持させた抗菌剤とガラス質抗菌剤とを併用して用いることもできる。
【００３２】
本発明における無機系抗菌剤は、抗菌性の発現のし易さ、並びに工業製品として生産性や紡糸時の糸切れ等の作業性の面から、その平均粒子径は小さい方が望ましいが、あまりに小さいと粉砕，分級にコストがかかって経済的に不利であり、逆に大きすぎると抗菌性が発現され難く、また繊維化時の糸切れを起こす等の問題があるため、当該平均粒子径は、１０μｍ以下、特に、０．１μｍ以上５μｍ以下の範囲であるのが好ましい。
【００３３】
また、合成繊維に含まれる無機系抗菌剤の含有量が少なすぎると、良好な抗菌性の発現は得られず、一方多すぎると紡糸時にノズル詰まりを起したり、化粧用ブラシの使用感が硬くなる等の問題があり、また、無機系抗菌剤は高価であるので経済的に不利となる。したがって、合成繊維１００重量部に含まれる前記無機系抗菌剤の含有量は、０．０２〜３重量部であるのが好ましく、０．０５〜２重量部であるのが更に好ましい。
【００３４】
尚、本発明において、合成繊維に所望の特性を付与するために、本発明の目的を損なわない範囲内で、公知の隠蔽剤，耐熱剤，耐候剤，可塑剤，酸化防止剤，帯電防止剤，導電剤，染料や顔料などを含有させても良い。
【００３５】
また、本発明における抗菌性化粧用ブラシでは、複数の前記合成繊維からなる複数のブラシ毛を混ぜ合わせたものを使用することができる。
【００３６】
また、本発明の化粧用ブラシでは、無機系抗菌剤を含有する合成繊維を、化粧用ブラシ毛全体を１００重量部として、２０重量部以上含むのが好ましく、３０重量部以上含むのがより好ましい。これは、無機系抗菌剤を含有する合成繊維の使用比率が少ないと、化粧用ブラシとしての抗菌性が劣るからである。この意味で、化粧用ブラシは、前記無機系抗菌剤を含有する合成繊維のみから構成することができる。
【実施例】
【００３７】
以下、本発明を具体的な実施例を用いてより詳しく説明する。
【００３８】
まず、各実施例及び比較例に係る化粧用ブラシの評価方法について説明する。
【００３９】
（前洗浄処理）
各試料となる化粧用ブラシの抗菌持続性を評価するために、以下の要領で洗浄操作を行った。即ち、ＪＡＦＥＴ標準洗剤を０．１４％含有する水を洗浄液として用い、以下の洗い工程及び濯ぎ工程からなる工程を１回の洗浄とし、これを所定回数繰り返して洗浄を行った。尚、ここでＪＡＦＥＴ洗剤とは（社）繊維評価技術協議会が規定する標準洗剤をいう。
洗い工程：５００ｍｌの洗浄液を用い、４０℃で３０秒間振り洗いの後、手絞りで水切りを行う。
濯ぎ工程：５００ｍｌの水を用い、４０℃で３０秒間の振り濯ぎの後、手絞りでの水切りを２回繰返して行う。
【００４０】
（抗菌性評価）
上記前洗浄を行なった後の化粧用ブラシを、ＪＩＳ  Ｌ  １９０２の菌液吸収法に従って黄色ブドウ球菌に対する抗菌試験を行い、ＪＩＳ  Ｌ  １９０２に定める静菌活性値にて抗菌性を評価した。静菌活性値が２以上で抗菌効果ありと判定される。
【００４１】
（感性評価）
各化粧用ブラシを１０人に２ヶ月間毎日使用させ、そのソフトな使用感を評価させた。また、使用後に化粧用ブラシを毎回石鹸液で１回洗浄し、次いで水で２回濯ぎ洗いした後、乾燥布で水分を充分拭い取り、自然放置して乾燥させ、乾燥後１２時間経過後にブラシ毛を肌に接触させてその乾燥感を評価させた。使用感及び乾燥感は、１〜６点で評価し、その平均値を各試料の評価点として、以下の基準により判定した。
良好（○）    ：評価点が４点以上
やや良好（△）：評価点が２点以上、４点未満
不良（×）    ：評価点が２点未満
【００４２】
（実施例１〜４）
まず、平均粒子径が０．５μｍの銀系リン酸・硼酸ガラスからなる無機系抗菌剤と、酸化チタンと、無機系抗菌剤を含まないポリブチレンテレフタレート樹脂（ＰＢＴ）又はポリエチレンテレフタレート樹脂（ＰＥＴ）とを用いて２種類のマスターバッチ（マスターバッチＡ及びＢ）を作成した。その組成を下表表１に示す。
【００４３】
【表１】
0005275714.tif 000002
【００４４】
次に、繊維の原料樹脂となるポリブチレンテレフタレート樹脂（ＰＢＴ）と前記マスターバッチＡ又はＢとを用い、これらを所定の割合で溶融，混合し、ついで溶融紡糸法によって繊維径が０．０５ｍｍの合成繊維を紡糸し、この合成繊維をブラシ毛として用いて実施例１〜４に係る化粧用ブラシを得た。そして、得られた実施例１〜４の化粧用ブラシについて、上記手法に従って、その抗菌性を評価した。その結果を下表表２に示す。表中の（）内の数値は、合成繊維１００重量部に含まれる無機系抗菌剤の含有量を示している。
【００４５】
【表２】
0005275714.tif 000003
【００４６】
上記表２に示すように、実施例１〜４に係る化粧用ブラシは、いずれも洗浄回数を１５回繰り返しても良好な抗菌性が発現されていることが分かる。
【００４７】
特に、繊維の原料樹脂とマスターバッチＢの樹脂とを同じ樹脂（共にポリブチレンテレフタレート樹脂）とした実施例３及び４に係る化粧用ブラシでは、抗菌持続性に関し６０回以上の耐洗浄性を備えている。これは、繊維の原料樹脂とマスターバッチＢの樹脂とを同じ樹脂とすることで、これらを溶融混合させた際の相溶性が良好で、無機系抗菌剤が繊維の全体に亘って均一に分散されていることによるものと思われる。
【００４８】
尚、表２に示していないが、実施例２の繊維は、その紡糸の際に糸切れが多発した。
【００４９】
（実施例５〜９及び比較例１）
繊維の原料樹脂となるポリブチレンテレフタレート樹脂（ＰＢＴ）と前記マスターバッチＢとを用い、これらを所定の割合で溶融，混合し、ついで溶融紡糸法によって繊維径が０．０８ｍｍの合成繊維を紡糸し、この合成繊維をブラシ毛として用いて実施例５〜９及び比較例１に係る化粧用ブラシを得た。そして、得られた実施例５〜９及び比較例１に係る化粧用ブラシについて、上記手法に従って、その抗菌性を評価した。その結果を下表表３に示す。表中の（）内の数値は、合成繊維１００重量部に含まれる無機系抗菌剤の含有量を示している。
【００５０】
【表３】
0005275714.tif 000004
【００５１】
表３に示すように、繊維の１００重量部（％）に対して、無機系抗菌剤が０．０２重量部（％）以上含まれている実施例５〜９の化粧ブラシについては、いずれも、抗菌持続性に関し、３０回程度の耐洗浄性を備えており、その抗菌性に優れていることが分かる。
【００５２】
一方、無機系抗菌剤が０．００８重量部（％）しか含まれていない比較例１の化粧ブラシについては、その抗菌性が発現されておらず、このことから、抗菌持続性に関し、良好な耐洗浄性を付与するには、合成繊維に対して、０．０２〜３重量部（％）の無機系抗菌剤を含有させる必要があることが分かる。
【００５３】
尚、無機系抗菌剤は高価であるため、経済的な面と、抗菌性の効果の面の両面を併せ考えると、無機系抗菌剤の含有量は０．０５〜２重量部の範囲内であるのがより好ましい。
【００５４】
（実施例１０〜１３及び比較例２）
まず、銀・亜鉛系ゼオライトと銀系リン酸ガラスの等量混合物からなる各種平均粒子径の無機系抗菌剤と、酸化チタンと、無機系抗菌剤を含まないポリブチレンテレフタレート樹脂（ＰＢＴ）とを用いてマスターバッチＣを作成した。尚、このマスターバッチＣの組成は表１に示したマスターバッチＢと同じである。
【００５５】
次に、繊維の原料樹脂となるポリブチレンテレフタレート樹脂（ＰＢＴ）と前記マスターバッチＣとを用い、これらを所定の割合で溶融，混合し、ついで溶融紡糸法によって繊維径が０．０４ｍｍの合成繊維を紡糸し、この合成繊維をブラシ毛として用いて実施例１０〜１３及び比較例２に係る化粧用ブラシを得た。そして、得られた実施例１０〜１３及び比較例２の化粧用ブラシについて、上記手法に従って、その抗菌性を評価した。その結果を下表表４に示す。尚、表中の（）内の数値は、合成繊維１００重量部に含まれる無機系抗菌剤の含有量を示している。
【００５６】
【表４】
0005275714.tif 000005
【００５７】
表４に示すように、無機系抗菌剤の平均粒子径が０．１〜１０μｍである実施例１０〜１３の化粧用ブラシについては、いずれも、抗菌持続性に関し、３０回程度の耐洗浄性を備えており、その抗菌性に優れていることが分かる。
【００５８】
特に、実施例１０〜１２の化粧用ブラシについては、６０回以上の耐洗浄性を備えており、以上のことから、無機系抗菌剤の平均粒子径は、１０μｍ以下であるのが好ましく、０．１〜５μｍであるのがより好ましいことが分かる。
【００５９】
尚、比較例２の繊維については、その紡糸時に糸切れが頻発したため、試料となるような繊維を製造することができなかった。このため、表４に示すように、抗菌性については評価できなかった。
【００６０】
（実施例１４及び比較例３〜５）
表２に示した実施例３の繊維と山羊毛とを用い、これらの混合比率を変えて混合した混毛ブラシ毛を用いて、実施例１４及び比較例３〜５に係る化粧用ブラシを作成した。そして、得られた実施例１４及び比較例３〜５に係る化粧用ブラシについて、上記手法に従って、その使用感及び乾燥感を評価した。その結果を下表表５に示す。
【００６１】
【表５】
0005275714.tif 000006
【００６２】
表５に示すように、実施例３に係る繊維のみをブラシ毛として用いた実施例１４の化粧用ブラシは、使用感及び乾燥感の双方とも良好であったが、獣毛たる山羊毛の混毛割合が高くなるほど、乾燥感が悪くなった。
【００６３】
（実施例１５〜１８及び比較例６及び７）
繊維径が異なる、上記実施例１１の合成繊維、及びＰＢＴのみで紡糸した無機系抗菌剤を含有しない標準繊維を作成し、これらの混合比率変えて混合した混毛ブラシ毛を用いて実施例１５〜１８、並びに比較例６及び７に係る化粧用ブラシを作成した。そして、得られた実施例１５〜１８、並びに比較例６及び７に係る化粧用ブラシについて、前記手法に従って抗菌性、使用感及び乾燥感を評価した。その結果を下表表６に示す。
【００６４】
【表６】
0005275714.tif 000007
【００６５】
表６に示すように、実施例１５〜１８、並びに比較例６及び７に係る化粧用ブラシは、何れも使用感及び乾燥感については良好であったが、比較例６及び７については、抗菌性が低いものであった。この表６から、無機系抗菌剤を含有する合成繊維は、化粧用ブラシ毛全体を１００重量部として、これを２０重量部以上混合するのが好ましく、３０重量部以上混合するのがより好ましいことが分かる。
【産業上の利用可能性】
【００６６】
以上説明したように、本発明によれば、衛生的且つ安全で、しかも長期に亘って抗菌性が発現される化粧用ブラシを提供することができる。